СОСТАВ МУЛЬЧИРУЮЩЕГО ПОКРЫТИЯ (ВАРИАНТЫ)
MULCHING COMPOSITION (VERSIONS)

Изобретение относится к химии синтетических веществ - полимерных в смеси с органическими и природными веществами, например, для городского и сельскохозяйственного назначения или к составам для мульчирования различных видов почв, газонов, парковых территорий.
Ранее был известен такой состав мульчирующего покрытия, в котором применяли полиакриламид, карбамид, лигносульфонат, хлористый калий и воду, в следующем соотношении, мас.%: полиакриламид 0,25-0,75, лигносульфонат 0,5-1,5, карбамид 0,4-0,8, хлористый калий 1-3, вода остальное (патент России №2034899 С1, 1995, класс международной классификации патентов, C09K 17/00).
Но такой патент не использовал природные материалы - это существенный недостаток. В природе много подходящих для этого материалов - много мхов, разных видов древесных отходов, кора, стружка, щепа. При этом разные виды древесины можно сочетать с разными видами синтетических материалов - полимеров, их отходов, если они безвредны для экологии.
В изобретении техническим результатом является использование многочисленных видов природных материалов, то есть расширение арсенала составов для мульчирования почв.
Этот результат достигается тем, что состав мульчирующего покрытия согласно изобретению содержит лигносульфонат, карбамид, Na-карбоксиметилцеллюлозу, калий хлористый, а в качестве натуральных добавок мох вида Andreaeopsida и хвою сосны Pinus peuce, воду, мас.%:
лигносульфонат
0,1-0,4
карбамид
0,2-0,6
Na-карбоксиметилцеллюлоза
0,3-0,4
калий хлористый
1-3
мох вида Andreaeopsida
10-15
хвоя сосны Pinus peuce
8-9
вода
остальное.
Как варианты изобретены следующие составы, в которых изменены (подобраны) важные соотношения для мха и хвои:
мох вида Andreaeopsida
10-15
хвоя сосны Pinus peuce
9,1-9,5
или
мох вида Andreaeopsida
10-15
хвоя сосны Pinus peuce
9,8-11
или
мох вида Andreaeopsida
15,5-17
хвоя сосны Pinus peuce
8-9
или
мох вида Andreaeopsida
17,8-18
хвоя сосны Pinus peuce
8-9
или
мох вида Andreaeopsida
17,1-18
хвоя сосны Pinus peuce
9,8-10
или
мох вида Andreaeopsida
17,8-18
хвоя сосны Pinus peuce
10,6-11
или
мох вида Andreaeopsida
17,8-18
хвоя сосны Pinus peuce
11,2-12
или
мох вида Andreaeopsida
17,8-18
хвоя сосны Pinus peuce
12,1-12,8
Состав подготавливают следующим образом.
Указанные ингредиенты подвергают по отдельности помолу и после смешивают в водной среде.
В таблице представлены различные примеры для вариантов изобретения:
Ингредиенты
Мас.%
1
2
3
4
5
6
7
8
9
10
11
12
Лигносульфонат
0,1
0,25
0,4
0,4
0,25
0,4
0,25
0,4
0,4
0,1
0,25
0,1
Карбамид
0,2
0,4
0,6
0,6
0,4
0,6
0,4
0,6
0,6
0,2
0,4
0,2
Na-карбоксиметилцеллюлоза
0,3
0,35
0,4
0,4
0,35
0,4
0,35
0,4
0,4
0,3
0,35
0,3
Калий хлористый
1
2
3
3
2
3
2
3
3
1
2
1
Мох вида Andreaeopsida
10
13
15
11,5
12,9
15
17
17,9
17,8
17,8
17,8
18
Хвоя сосны Pinus peuce
8
8,5
9
9,0
9,5
11
8,5
8,9
10
10,6
11,5
12,8